(57)【特許請求の範囲】
【請求項１】
（Ａ）オキシ酸とグリシジルエステルとの反応生成物であり、かつ重量平均分子量が１０００以下で、水酸基価が３００〜６００である化合物、（Ｂ）重量平均分子量が５００〜６０００、かつ水酸基価が５０〜６００の水酸基含有アクリル樹脂、（Ｃ）ポリイソシアネート化合物、（Ｄ）メラミン樹脂、（Ｅ）硬化触媒及び（Ｆ）レオロジーコントロール剤を含有することを特徴とする高固形分塗料組成物。
【請求項２】
レオロジーコントロール剤（Ｆ）が架橋重合体微粒子又はポリウレア化合物である請求項１記載の高固形分塗料組成物。
【請求項３】
１層以上の着色塗膜及び１層以上の透明塗膜からなる複層塗膜であって、その最上層の透明塗膜が請求項１又は２記載の高固形分塗料組成物により形成されていることを特徴とする複層塗膜形成方法。
【発明の詳細な説明】
【０００１】
【発明の属する技術分野】
本発明は、新規な高固形分塗料組成物及びこの組成物を使用した複層塗膜の形成方法に関する。
【０００２】
【従来の技術とその課題】
塗料分野において、大気汚染に対する環境保全及び省資源の観点から、有機溶剤の使用量削減が重要な課題となっている。その対策として、有機溶剤系塗料において、塗料中に含まれる有機溶剤量を減少させて固形分濃度を高くした、いわゆる「高固形分塗料組成物」の開発があげられる。
【０００３】
現在、提案されている高固形分塗料組成物は、水酸基含有樹脂に硬化剤としてメラミン樹脂を配合したものが殆どである。しかしながら、塗料中の固形分濃度を高くするために樹脂分子量を小さくして低粘度化にすると、塗膜性能が劣化するという重大な欠陥を有している。一方、低分子量の状態で、塗膜性能維持のために水酸基などの架橋性官能基を多く導入すると、これらの官能基間の相互作用により粘度上昇して好ましくないので、官能基を多く導入すると低粘度化が困難となる。又、メラミン樹脂を多量に配合すると加熱硬化時にアルコールなどの副生物を多量に発生するので、塗膜に「ワキ」（発泡）が生じやすいという欠陥を有している。
【０００４】
さらに、屋外で使用される自動車外板部などに塗装したメラミン樹脂を含有する上塗り塗膜は、酸性雨による塗膜のエッチングやシミ状汚れが生じやすく、しかも洗車機によるスリキズも発生しやすいという欠陥を有している。一方、ポリイソシアネート化合物を架橋剤として配合すると、メラミン樹脂に比べそれ自身の粘度が低いものが多く、高固形分化がしやすく、しかも、耐酸性雨性、耐洗車擦り傷性や仕上がり外観（例えば、ツヤ、肉持ち感、鮮映性など）などにすぐれているが、固形分含有率が７０重量％以上の高濃度領域では、硬化した塗膜の硬度が十分でないという欠陥を有している。
【０００５】
【課題を解決するための手段】
本発明の目的は、上記した従来の技術の欠陥が解消され、塗料の粘度が低くかつ塗膜性能の低下が認められず、しかも仕上がり外観、塗膜硬度、耐酸性雨及び耐スリキズ性のすぐれた塗膜を形成する新規な高固形分塗料組成物及びこの塗料組成物を使用した複層塗膜の形成方法に関する。鋭意研究の結果、特定のカルボキシル基含有化合物とエポキシ基含有化合物との反応生成物に、ポリイソシアネート化合物及びメラミン樹脂を併用し、さらに特定の水酸基含有樹脂を含有することにより、目的が達成できることを見出し、本発明を完成するに至った。
【０００６】
すなわち、本発明によれば、（Ａ）オキシ酸とグリシジルエステルとの反応生成物であり、かつ重量平均分子量が１０００以下で、水酸基価が３００〜６００である化合物、（Ｂ）重量平均分子量が５００〜６０００、かつ水酸基価が５０〜６００の水酸基含有アクリル樹脂、（Ｃ）ポリイソシアネート化合物、（Ｄ）メラミン樹脂、（Ｅ）硬化触媒及び（Ｆ）レオロジーコントロール剤を含有することを特徴とする高固形分塗料組成物（以下、「本組成物」という）が提供される。
【０００７】
また、本発明は、1層以上の着色塗膜及び1層以上の透明塗膜からなる複層塗膜において、その最上層の透明塗膜が本組成物の塗装により形成されていることを特徴とする複層塗膜形成方法（以下、「本方法」という）を提供するものである。
【０００８】
まず、本組成物について詳細に説明する。
【０００９】
【発明の実施の形態】
本組成物は高固形分型塗料組成物であって、塗装時における固形分含有率が、例えば、７０重量％以上、特に７５〜９０重量％の範囲内であることが好ましい。
【００１０】
（Ａ）成分：カルボキシル基含有化合物とエポキシ基含有化合物との反応生成物であり、かつ重量平均分子量が１０００以下で、水酸基価が２００〜８００である化合物。
【００１１】
（Ａ）成分は、カルボキシル基含有化合物のカルボキシル基とエポキシ基含有化合物のエポキシ基との開環エステル化反応により調製することができる。（Ａ）成分に含有せしめる水酸基として、エポキシ基の開環により生成する水酸基と、他の方法により導入される水酸基があげられる。
【００１２】
カルボキシル基含有化合物は、1分子中に1個又は2個以上のカルボキシル基を有する化合物であり、例えば、酢酸、プロピオン酸、酪酸、２−エチルヘキサン酸、オクタン酸、ドデカン酸、パルミチン酸、ステアリン酸、オレイン酸、ピバル酸、バーサチック酸、安息香酸などのモノカルボン酸；コハク酸、アジピン酸、アゼライン酸、セバシン酸、ドデカン二酸、テトラヒドロフタル酸、フタル酸、ブタントリカルボン酸、ブタンテトラカルボン酸、無水トリメリット酸などのポリカルボン酸；グリコール酸、乳酸、りんご酸、クエン酸、酒石酸、ヒドロキシピバル酸、ジメチロールプロピオン酸、ジメチロールブタン酸、グルコン酸などのオキシ酸などがあげられ、これらの無水物も適用できる。また、あらかじめこれらの無水物とグリコール類を反応せしめたものも利用できる。この具体例としては、トリメチロールプロパンとヘキサヒドロ無水フタル酸との反応物やトリメチロールプロパンと無水コハク酸との反応物などがあげられる。これらのうち、水酸基及びカルボキシル基を併存するオキシ酸や無水物とグリコールとの反応物を使用することにより、多数の水酸基を（Ａ）成分中に導入することができるので好ましい。
【００１３】
エポキシ基含有化合物は、1分子中に1個又は2個以上のエポキシ基を有する化合物であり、それ自体既知の化合物が使用でき、例えば、下記に例示するものが好適に使用できる。
【００１４】
イ）グリシドール。
【００１５】
ロ）水酸基含有化合物とエピハロヒドリンとのエーテル化反応により得られるエポキシ基含有化合物。
【００１６】
ハ）カルボキシル基含有化合物エピハロヒドリンとのエステル化反応により得られるエポキシ基含有化合物。
【００１７】
ニ）不飽和基と過酸化物の反応により得られるエポキシ基含有化合物。
【００１８】
上記イ）のグリシドールは、２，３−エポキシ−１−プロパノールであり、例えば、アリルアルコールと安息香酸又はタングステン酸と過酸化水素の反応により得られれる。
【００１９】
ロ）における水酸基含有化合物としては、例えば、フェノール、ビスフェノールＡ、ビスフェノールＦ、フェノールノボラック樹脂、オルソクレゾールノボラック樹脂、これらの臭化物などの芳香族系水酸基含有化合物；水素化ビスフェノールＡなどの脂環族系水酸基含有化合物；メタノール、エタノールなどの炭素数が１〜２０の脂肪族系モノアルコール；エチレングリコール、プロピレングリコール、へキサンジオール、ジエチレングリコール、ネオペンチルグリコール、グリセリン、トリメチロールプロパン、ペンタエリスリット、ジペンタエリスリットなどの炭素数が２〜２０の脂肪族系ポリオールなどがあげられる。エピハロヒドリンとしてはエピクロルヒドリンが好適に使用できる。水酸基含有化合物とエピハロヒドリンとのエーテル化反応は既知の方法で行うことができ、この反応によりロ）成分を得ることができる。
【００２０】
かかるロ）成分に相当する市販品として、長瀬産業社製、「デナコールＥＸ−３１３」、「デナコールＥＸ−３２１」、「デナコールＥＸ−４２１」、「デナコールＥＸ−６１１」（いずれも商品名）などがあげられる。
【００２１】
ハ）におけるカルボキシル基含有化合物及びエピハロヒドリンとしては、例えば、（Ａ）成分の調製に例示したカルボキシル基含有化合物及びエピハロヒドリンが好適に使用できる。カルボキシル基含有化合物とエピハロヒドリンとのエステル化反応は既知の方法で行うことができ、この反応によりハ）成分を得ることができる。かかるハ）成分に相当する市販品として、「カージュラＥ１０」（油化シェルエポキシ社製、商品名）、「グリデックスＮ１０」（エクソン社製、商品名）、「アラルダイトＰＴ９１０」（チバガイギー社製、商品名）などがあげられる。
【００２２】
ニ）における化合物としては市販品として、ダイセル化学社製、「セロキサイド2021」、「セロキサイド3000」（いずれも商品名）などがあげられる。
【００２３】
これらの化合物の中で、カルボキシ基含有化合物の中では特に好ましくはオキシ酸が、エポキシ基含有化合物野中では特に好ましくは疎水基を有するグリシジルエステルが好適に使用することができる。
【００２４】
（Ａ）成分を調製するためのカルボキシル基含有化合物とエポキシ基含有化合物との開環エステル化反応は室温においても進行するが、例えば、１００〜１６０℃、好適には１１５〜１５０度に加熱して、無触媒で行なうことが好ましい。
【００２５】
かくして得られる（Ａ）成分は、重量平均分子量が１０００以下、好ましくは３００〜７００、水酸基価が２００〜８００、好ましくは３００〜６００の、１分子中に２個以上の水酸基を有する化合物である。（Ａ）成分において、重量平均分子量が１０００より大きくなると高固形分量化が困難となり、また、水酸基価が２００より小さくなると塗膜の硬化性が劣り、一方、８００より大きくなるとポリイソシアネート化合物との相溶性が低下するので好ましくない。
【００２６】
（Ｂ）成分：重量平均分子量が５００〜６０００、水酸基価が５０〜６００の水酸基含有樹脂であって、特に、重量平均分子量及び水酸基価がこのような範囲内に含まれるポリエステル樹脂、アクリル樹脂などが特に好適であり、上記の（Ａ）成分は含まれない。
【００２７】
水酸基含有ポリエステル樹脂は、多塩基酸のカルボキシル基と多価アルコ−ルの水酸基とをエステル化反応させることによって製造することができる。多塩基酸は1分子中に2個以上のカルボキシル基を有する化合物であり、例えば、フタル酸、イソフタル酸、テレフタル酸、コハク酸、アジピン酸、アゼライン酸、セバシン酸、テトラヒドロフタル酸、ヘキサヒドロフタル酸、ヘット酸、マレイン酸、フマル酸、イタコン酸、トリメリット酸、ピロメリット酸及びこれらの無水物などがあげられる。多価アルコ−ルは１分子中に２個以上の水酸基を有する化合物であり、例えば、エチレングリコ−ル、１，２−プロピレングリコ−ル、１，２−ブチレングリコ−ル、２，３−ブチレングリコ−ル、１，２−ヘキサンジオール、１，２−ジヒドロキシシクロヘキサン、３−エトキシプロパン−１，２−ジオール、３−フェノキシプロパン−１，２−ジオ−ルなどのα−グリコ−ル；ネオペンチルグリコ−ル、２−メチル−１，３−プロパンジオ−ル、２−メチル−２，４−ペンタンジオ−ル、３−メチル−１，３−ブタンジオ−ル、２−エチル−１，３−ヘキサンジオ−ル、２，２−ジエチル−１，３−プロパンジオ−ル、２，２，４−トリメチル−１，３−ペンタンジオ−ル、２−ブチル−２−エチル−１，３−プロパンジオ−ル、２−フェノキシプロパン−１，３−ジオ−ル、２−メチル−2−フェニルプロパン−1，３−ジオ−ル、1，３−プロピレングリコ−ル、1，３−ブチレングリコ−ル、２−エチル−１，３―オクタンジオ−ル、１，３−ジドロキシシクロヘキサン、１，４−ブタンジオ−ル、１，４−ジヒドロキシシクロヘキサン、１，５−ペンタンジオール、１，６−ヘキサンジオ−ル、２，５−ヘキサンジオ−ル、３−メチル−１，５−ペンタンジオ−ル、１，４−ジメチロ−ルシクロヘキサン、トリシクロデカンジメタノ−ル、２，２−ジメチルー３−ヒドロキシプロピル−２，２−ジメチル−３−ヒドロキシプロピオネ−ト（これは、ヒドロキシピバリン酸とネオペンチルグリコールとのエステル化物である）、ビスフェノ−ルＡ、ビスフェノ−ルＦ、ビス（４−ヒドロキシヘキシル）−２，２−プロパン、ビス（４−ヒドロキシヘキシル）メタン、３，９−ビス（１，１−ジメチル−２−ヒドロキシエチル）−２，４，８，１０−テトラオキサスピロ［５，５］ウンデカン、ジエチレングリコ−ル、トリエチレングリコ−ル、グリセリン、ジグリセリン、トリグリセリン、ペンタエリスリト−ル、ジペンタエリスリト−ル、ソルビト−ル、マンニット、トリメチロ−ルエタン、トリメチロ−ルプロパン、ジトリメチロ−ルプロパン、トリス（２−ヒドロキシエチル）イソシアヌレ−トなどがあげられる。
【００２８】
ポリエステル樹脂への水酸基の導入は、例えば、１分子中に３個以上の水酸基を有する多価アルコ−ルを併用することにより行なえる。
【００２９】
水酸基含有アクリル樹脂は、例えば、水酸基含有重合性単量体及びアクリル系単量体を含有する重合性単量体成分を通常の方法で共重合せしめることによって製造できる。
【００３０】
水酸基含有重合性単量体は１分子中に水酸基及び重合性不飽和結合をそれぞれ１個以上有する化合物であり、例えば、ヒドロキシエチル（メタ）アクリレ−ト、ヒドロキシプロピル（メタ）アクリレ−ト、ヒドロキシブチル（メタ）アクリレ−トなどの炭素数２〜２０のグリコ−ルと（メタ）アクリル酸とのモノエステル化物などがあげられる。また、アクリル系単量体は（メタ）アクリル酸と炭素数１〜２２の１価アルコ−ルとのモノエステル化物であり、例えばメチルアクリレ−ト、メチルメタクリレ−ト、エチルアクリレ−ト、エチルメタクリレ−ト、プロピルアクリレ−ト、プロピルメタクリレ−ト、ブチルアクリレ−ト、ブチルメタクリレ−ト、ヘキシルアクリレ−ト、ヘキシルメタクリレ−ト、オクチルアクリレ−ト、オクチルメタクリレ−ト、ラウリルアクリレ−ト、ラウリルメタクリレ−ト、２−エチルヘキシルアクリレ−ト、２−エチルヘキシルメタクリレ−ト、シクロヘキシル（メタ）アクリレ−ト、イソボルニル（メタ）アクリレ−トなどがあげられる。
【００３１】
水酸基含有アクリル樹脂の製造にあたり、これらの水酸基含有重合性単量体及びアクリル系単量体以外の、その他の重合性単量体を併用することができる。
【００３２】
その他の単量体として、例えば、メトキシブチルアクリレ−ト、メトキシブチルメタクリレ−ト、メトキシエチルアクリレ−ト、メトキシエチルメタクリレ−トなどの（メタ）アクリル酸と炭素数２〜１８のアルコキシエステル；Ｎ，Ｎ−ジメチルアミノエチルアクリレ−ト、Ｎ，Ｎ−ジメチルアミノエチルメタクリレ−ト、Ｎ，Ｎ−ジエチルアミノエチルアクリレ−ト、Ｎ，Ｎ−ジエチルアミノエチルメタクリレ−ト、Ｎ−ｔ−ブチルアミノエチルアクリレ−ト、Ｎ−ｔ−ブチルアミノエチルメタクリレ−ト、Ｎ，Ｎ−ジメチルアミノプロピルアクリレ−ト、Ｎ，Ｎ−ジメチルアミノプロピルメタクリレ−トなどのアミノアクリル系単量体；アクリルアミド、メタクリルアミド、Ｎ−メチルアクリルアミド、Ｎ−メチルメタクリルアミド、Ｎ−エチルアクリルアミド、Ｎ−エチルメタクリルアミド、Ｎ−ブチルアクリルアミド、Ｎ−ブチルメタクリルアミド、Ｎ−ジメチルアクリルアミド、Ｎ−ジメチルメタクリルアミドなどのアクリルアミド系単量体；グリシジルアクリレ−ト、グリシジルメタクリレ−トなどのグリシジル基含有単量体；アクリル酸、メタクリル酸、マレイン酸、イタコン酸、フマル酸、メサコン酸及びこれらの無水物やハ−フエステル化物などのカルボキシル基含有重合性単量体；スチレン、α−メチルスチレン、ビニルトルエン、アクリロニトリル、酢酸ビニル、「べオバ９」、「べオバ１０」（いずれも油化シェルエポキシ）、塩化ビニルなどがあげられる。
【００３３】
また、１分子中に２個以上の水酸基を有する多価アルコールとラクトン類とを開環エステル化反応せしめてなる水酸基含有変性オリゴマーも水酸基含有樹脂として適用できる。これらに該当する市販品として、例えば、「ＴＯＮＥ ０２００ Ｐｏｌｙｏｌ」、「ＴＯＮＥ ０３０１ Ｐｏｌｙｏｌ」、「ＴＯＮＥ ０３０５ Ｐｏｌｙｏｌ」（これらは、いずれもユニオンカーバイド社製、商品名）、「プラクセル２０５」、「プラクセル３０３」、「プラクセル３０５」（これらは、いずれもダイセル化学社製、商品名）などがあげられる。
【００３４】
これらのポリエステル樹脂及びアクリル樹脂などの（Ｂ）成分の重量平均分子量は５００〜６０００、好ましくは１０００〜５２００、水酸基価は５０〜６００、好ましくは８０〜２００、そして酸価は１５以下、特に４〜１０の範囲内が適している。（Ｂ）成分の重量平均分子量が５００より小さくなると塗膜物性が低下し、又６０００より大きくなると高固形分化が困難となり、又水酸基価が５０より小さくなると塗膜の硬化性が低下し、６００より大きくなると他の成分との相溶性が低下するので、いずれも好ましくない。
【００３５】
（Ｃ）成分：ポリイソシアネ−ト化合物
ポリイソシアネ−ト化合物は、1分子中に２個以上の遊離のイソシアネ−ト基（非ブロック）を有する化合物であって、それ自体既知のものが使用できる。例えば、ヘキサメチレンジイソシアネ−ト、トリメチルヘキサメチレンジイソシアネ−ト、ダイマ−酸ジイソシアネ−ト、リジンジイソシアネ−トなどの脂肪族ポリイソシアネ−ト類；水素添加キシリレンジイソシアネ−ト、シクロヘキシレンジイソシアネ−ト、メチレンビス（シクロヘキシルイソシアネ−ト）、イソホロンジイソシアネ−トなどの脂環式ポリイソシアネ−ト類；トリレンジイソシアネ−ト、フェニレンジイソシアネ−ト、４，４’−ジフェニルメタンジイソシアネ−ト、キシリレンジイソシアネ−ト、テトラメチルキシリレンジイソシアネ−ト、ナフタレンジイソシアネ−トなどの芳香族ポリイソシアネ−ト類；２−イソシアナトエチル−２，６−ジイソシアナトカプロエ−ト、３−イソシアナトメチル−１，６−ヘキサメチレンジイソシアネ−ト、４−イソシアナトメチル−１，８−オクタメチレンジイソシアネ−ト（通称、トリアミノノナントリイソシアネ−ト）などの３価以上の有機ポリイソシアネ−ト化合物；これらの1分子中に２個以上のイソシアネ−ト基を有するポリイソシアネ−ト化合物の２量体又は３量体；これらの1分子中に２個以上のイソシアネ−ト基を有するポリイソシアネ−ト化合物と多価アルコ−ル、低分子量ポリエステル樹脂又は水などとイソシアネ−ト基過剰の条件でウレタン化反応させてなるプレポリマ−などがあげられる。
【００３６】
（Ｃ）成分おいて、これらの非ブロックのポリイソシアネ−ト化合物と共に、イソシアネ−ト基がブロックされたブロックポリイソシアネ−ト化合物を併用することができる。
【００３７】
ブロックポリイソシアネ−ト化合物は、上記のポリイソシアネ−ト化合物のイソシアネ−ト基をブロック剤で封鎖した化合物である。ブロック剤として、例えば、フェノ−ル類、オキシム類、ラクタム類、アルコ−ル類、メルカプタン類、マロン酸ジエチル等の活性メチレン化合物などがあげられる。これらのブロックポリイソシアネ−ト化合物の比率は、非ブロックポリイソシアネ−ト化合物との合計量を基準に、５０重量％以下、特に３０重量％以下の範囲が好ましい。
【００３８】
（Ｃ）成分の数平均分子量は、２０００以下、特に２００〜１０００の範囲内が好ましい。
【００３９】
（Ｄ）成分：メラミン樹脂
上記の（Ｃ）成分と共に架橋剤として使用するものであり、メラミン中の−ＮＨ２の一部又はすべてにアルデヒドを反応させて得られるメチロール化メラミン樹脂（その分子中にイミノ基＞ＮＨを有するものも含む）があげられる。アルデヒドとしては、ホルムアルデヒド、パラホルムアルデヒド、アセトアルデヒド、ベンツアルデヒドなどが使用できる。また、このメチロール化メラミン樹脂のメチロール基の一部又はすべてにアルコールをエ−テル化反応させてなるアルキルエーテル化メラミン樹脂（その分子中にイミノ基＞ＮＨを有するものも含む）もメラミン樹脂として使用することができる。エ−テル化に用いられるアルコ−ルとしては、例えば、メチルアルコ−ル、エチルアルコ−ル、ｎ−プロピルアルコ−ル、ｉ−プロピルアルコ−ル、ｎ−ブチルアルコ−ル、ｉ−ブチルアルコ−ル、２−エチルブタノ−ル、２−エチルヘキサノ−ルなどの炭素数が１〜１０の１価アルコ−ルがあげられる。（Ｄ）成分の数平均分子量は１５０〜３０００の範囲内であることが好ましい。このうち、イミノ基を含有するメラミン樹脂を使用すると、塗膜の耐候性、特に光沢保持性を一層改良することができるので好ましい。
【００４０】
本組成物は、上記した（Ａ）カルボキシル基含有化合物とエポキシ基含有化合物との反応生成物であり、かつ重量平均分子量が１０００以下で、水酸基価が２００〜８００である化合物、（Ｂ）重量平均分子量が５００〜６０００、かつ水酸基価が５０〜６００の水酸基含有樹脂、（Ｃ）ポリイソシアネート化合物及び（Ｄ）メラミン樹脂を含有しており、これらの各成分の比率は特に制限されず、目的に応じて任意に選択できるが、例えば、（Ａ）〜（Ｄ）成分の合計固形分量を基準に、（Ａ）成分：５〜５０重量％、特に１０〜４０重量％、（Ｂ）成分：５〜５０重量％、特に１０〜４０重量％、（Ｃ）成分：３０〜７０重量％、特に４０〜６０重量％、（Ｄ）成分：３〜３０重量％、特に７〜２５重量％の範囲内が適しており、これらの各成分を有機溶剤に配合し、均一に混合することにより本組成物を調製することができる。
【００４１】
また、本組成物には、これらの（Ａ）、（Ｂ）、（Ｃ）及び（Ｄ）成分に加えて、さらに（Ｅ）硬化触媒及び（又は）（Ｆ）レオロジーコントロール剤を含有せしめることも可能である。
【００４２】
（Ｅ）成分：硬化触媒
これは、上記の（Ａ）成分、（Ｂ）成分、（Ｃ）成分及び（Ｄ）成分による塗膜の架橋反応を促進するのに有用である。具体的には、オクチル酸錫、ジブチル錫ジ（２−エチルヘキサノエート）、ジオクチル錫ジ（２−エチルヘキサノエート）、ジオクチル錫ジアセテート、ジブチル錫ジラウレート、ジブチル錫オキサイド、モノブチル錫トリオクテート、２−エチルヘキン酸鉛、オクチル酸亜鉛などの有機錫化合物をあげることができる。さらに、パラトルエンスルホン酸、ドデシルベンゼンスルホン酸、ジノニルナフタレンスルホン酸、ジノニルナフタレンジスルホン酸、ブチルリン酸、オクチルリン酸などの酸、これらの酸のアミン中和物などが好適である。（Ｅ）硬化触媒の使用量は、使用目的により任意に選択できるが、（Ａ）、（Ｂ）、（Ｃ）及び（Ｄ）成分の合計１００重量部あたり、０．００５〜５重量部、特に０．０１〜３重量部の範囲内が適している。
【００４３】
（Ｆ）成分：レオロジーコントロール剤
この（Ｆ）成分を配合することによって本組成物にチキソトロピー性を付与することができ、これにより、スプレー塗装時などの高剪断応力が加わるような場合には、十分に粘度が下がって容易にスプレー塗装作業を行うことができるようになり、一方、被塗面に塗着してからの低剪断応力が加わるような場合には、見かけ上の粘度を高くすることが可能となる。その結果、垂直の被塗面に塗装する場合や、その部分へ塗装後の焼き付け時においてタレ、ハジキ等の塗膜欠陥の発生を防止することができ、仕上り外観の良好な塗膜を形成できるという効果が得られる。このようなレオロジーコントロール剤として、架橋重合体微粒子やポリウレア化合物などがあげられる。
【００４４】
架橋重合体微粒子は、上記の（Ａ）、（Ｂ）、（Ｃ）及び（Ｄ）成分や有機溶剤などに殆ど又は全く溶解せず、しかも本組成物中に安定に分散しうる内部架橋された粒子状重合体である。
【００４５】
架橋重合体微粒子の具体例としては、水性エマルジョンないしは水性サスペンジョン重合法又は非水分散重合方法によって得られる公知の分子内架橋された微粒子状重合体が使用可能である。このうち水性エマルジョンないしは水性サスペンジョン重合法によって得られる分子内架橋構造を有する微粒子状重合体は、水の蒸発もしくは共沸又は重合体（粒子）の沈殿もしくは凝集等の、物理的ないしは化学的手段によって、固形物の形で分離せしめることもできるし、あるいは、物理的ないしは化学的手段を施すに際して、目的とする架橋重合体微粒子の媒体を、直接、水から他の樹脂や有機溶剤等に置き換えることもできる。
【００４６】
架橋重合体微粒子として、特開平３−６６７７０号公報に開示されているような分子内に少なくとも２個のラジカル重合可能な不飽和基を有する重合性モノマー及びその他のラジカル重合性不飽和モノマーを分子内にアリル基を含有する反応性乳化剤の存在下で乳化重合せしめて得られる架橋重合体微粒子を好適に使用できる。この場合には、分子内に少なくとも２個のラジカル重合可能な不飽和基を有する重合性モノマーにより重合体微粒子が内部架橋されている。
【００４７】
また、架橋重合体微粒子として、ポリ（１２−ヒドロキシステアリン酸）の分子鎖を有し、かつ重合性不飽和二重結合を１分子あたり平均約１個以上有するマクロモノマー（ａ）と、エチレン性不飽和単量体の共重合体であって、溶解性パラメータ（ＳＰ値）が７．５〜９．２であり、かつ１分子あたり平均して約１．０〜約１．５個の重合性不飽和二重結合を有するマクロモノマー（ｂ）との混合物の存在下に、相互に反応して結合することができる相補的官能基をそれぞれ有する少なくとも２種のビニル系単量体を少なくとも０．５重量％含有するビニル系単量体混合物を、マクロモノマー（ａ）、マクロモノマー（ｂ）及び該ビニル系単量体は溶解するが、該ビニル単量体の重合体は実質的に溶解しない有機溶媒中で共重合および架橋反応させてなるゲル重合体微粒子の分散液を使用することができる。該架橋重合体微粒子自体は既知のものであって、特公平６−７０１１０号公報に詳細に開示されている。マクロモノマー（ａ）は、ポリ（１２−ヒドロキシステアリン酸）の末端カルボキシル基にエポキシ基含有重合性不飽和不飽和化合物を付加してなる重合性不飽和基含有反応生成物を、エポキシ基を有する重合性モノマーを含有する重合性不飽和モノマー混合物とグラフト共重合又はブロック共重合させて得られる懸垂エポキシ基含有共重合体に重合性不飽和カルボン酸を付加させて得られる、１分子中に約１〜約１０個の重合性不飽和二重結合を有するマクロモノマーが好適である。特に、マクロモノマー（ａ）は、ポリ（１２−ヒドロキシステアリン酸）の末端カルボキシル基にエポキシ基含有重合性不飽和不飽和化合物を付加してなる１分子中に１個の重合性不飽和二重結合を有するマクロモノマーが好適である。マクロモノマー（ｂ）が数平均分子量３０００〜２００００、水酸基価４５〜１５０であることが好ましい。相補的官能基の組み合わせが、例えば、エポキシ基／カルボキシル基、アルコキシシリル基／水酸基、エポキシ基／りん酸基、イソシアネート基／水酸基などがあげられる。
【００４８】
これらの架橋性重合体微粒子は、架橋密度が高く、トルエンや酢酸エチルなどのポリマー溶解力の大きい有機溶剤中においても、実質的に、非膨潤性でかつ非融着性であり、しかも有機溶剤を含む本組成物に添加すると、本組成物の粘度を殆ど上昇させることなく、樹脂含有率の高い、つまり高固形分の溶液（分散液）を得ることができる。また、架橋重合体微粒子を配合した本組成物は、微粒子とバインダー樹脂とが共に硬化塗膜を形成する。架橋重合体微粒子の平均粒子径は０．０１〜２μｍ程度、特に０．０５〜０．５の範囲内が適しており、粒径がこの範囲内にあると塗膜のタレ防止効果及び塗膜の仕上り外観が優れている。
【００４９】
さらに、レオロジーコントロール剤（Ｆ）として、３〜２０個の炭素原子を有するジイソシアネ−ト化合物から得られるイソシアヌレ−ト３量体と1個以上の1級アミノ基を有するアミン化合物との反応生成物からなる固体粒子状のポリウレア化合物も使用することができる（特公平７−８１０９９号公報）。イソシアヌレ−ト３量体は、３〜２０個、好ましくは５〜１４個、さらに好ましくは８〜１２個の炭素原子を有するジイソシアネート、特に好適にはヘキサメチレンジイソシアネートから作られることが好ましい。好適なジイソシアネートの例としては、メチレンジイソシアネート、トリメチレンジイソシアネート、テトラメチレンジイソシアネート、ヘキサメチレンジイソシアネート、ω，ω゜ジプロピルエーテルジイソシアネート、チオジプロピルジイソシアネート、シクロヘキシル−１，４−ジイソシアネート、ジシクロヘキシルメタン−４，４゜−ジイソシアネート、１，５−ジメチルー２，４−ビス（イソシアナトメチル）−ベンゼン、１，５−ジメチルー２，４−ビス（ω−イソシアナトエチル）―ベンゼン、１，３，５−トリメチルー２，４−ビス（イソシアナトメチル）ベンゼン、１，３，５−トリエチルー２，４−ビス（イソシアナトメチル）ベンゼン、バイエル社のデスモジュール（Ｄｅｓｍｏｄｕｒ）ＴＴの商標で販売されている複素環ジイソシアネート、ジシクロヘキシルジメチルメタン−４，４‘−ジイソシアネート、２，４−トルエンジイソシアネート、２，６−トルエンジイソシアネート及びジフェニルメタン−４，４‘−ジイソシアネートなどがあげられる。所望により、２種又は３種類の異なったジイソシアネートの複素環３量体を使用してもよい。また、上記複素環トリイソシアネートの混合物を使用することもできる。
【００５０】
ポリウレア化合物を作るのに使用する第２成分である好適な第１級アミンの例としては、ベンジルアミン、エチルアミン、ｎ−プロピルアミン、ｓｅｃ−プロピルアミン、ｎ−ブチルアミン、ｓｅｃ−ブチルアミン、ｔｅｒｔ−ブチルアミン、ｎ−ペンチルアミン、α−メチルブチルアミン、α−エチルプロピルアミン、β−エチルブチルアミン、ヘキシルアミン、オクチルアミン、デシルアミン、ステアリルアミン、シクロヘキシルアミン、アニリン及びヘキサメチレンジアミンなどがあげられる。これらの第１級アミンは一般に５５個以下の炭素原子、好ましくは１〜２４個、さらに好ましくは１〜１２個の炭素原子を含んでいる。１個以上の１級アミノ基及び１個以上のエーテル及び／又はヒドロキシル基を有するアミンも使用することができる。例えば、エタノールアミン、６−アミノヘキサノール、ｐ−メトキシベンジルアミン、メトキシプロピルアミン、３，４−ジメトキシフェニルエチルアミン、２，５−ジメトキシアニリン、フルフリルアミン、テトラヒドロフルフリルアミン、ビス（３−アミノプロピル）ポリテトラヒドロフラン（約７５０の分子量を有するもの）があげられる。上記アミンの混合物も使用できる。
【００５１】
ポリウレア化合物を作るための複素環トリイソシアネートと第１級アミンとの反応においては一般に複素環トリイソシアネート又は第１級アミンの一方を化学量論量より過剰に使用することができる。例えば、第１級アミンのアミノ基数対複素環トリイソシアネート基数の比は０．７から１．５、好ましくは０．９〜１．１とすることができる。
【００５２】
複素環トリイソシアネートと第１級アミンとの反応は、一般に、反応成分を混合し、必要により温度を高めて任意の選ばれた方法で実施することができる。この反応は１０℃〜１５０℃の温度、さらに好ましくは２０℃〜８０℃の温度で行うことが好ましい。一般に、反応成分は任意の選ばれた方法で混合することができるが、第１級アミンに複素環トリイソシアネートを加えることが望ましく、必要により数段階に分けてもよい。一般にこの反応は溶剤、例えば、アセトン、メチルイソブチルケトン、１―メトキシープロパノールー２、ベンゼン、トルエン、キシレン、又は石油エーテルのような脂肪族炭化水素の存在下で行われる。
【００５３】
（Ｆ）成分の配合量は、使用目的により任意に選択できるが、（Ａ）、（Ｂ）、（Ｃ）及び（Ｄ）成分の合計１００重量部あたり、１〜２０重量部、特に２〜１０重量部の範囲内が適している。
【００５４】
本組成物は、上記の（Ａ）成分、（Ｂ）成分、（Ｃ）成分及び（Ｄ）成分を必須成分とし、さらに必要に応じて（Ｅ）成分及び（又は）（Ｆ）成分を含有せしめることができ、これに加えて、さらにソリッドカラー顔料、メタリック顔料、光干渉顔料、体質顔料、紫外線吸収剤、光安定剤、沈降防止剤、塗面調整剤、その他塗料用添加剤などを含有せしめることも可能であり、これらの成分を有機溶剤に均一に混合することにより本組成物が得られる。
【００５５】
ソリッドカラー顔料としては、例えば、キナクリドンレッド等のキナクリドン系、ピグメントレッド等のアゾ系、フタロシアニンブルー、フタロシアニングリーン、ペリレンレッド等のフタロシアニン系等の有機顔料や酸化チタン、カーボンブラック等の無機顔料があげられ、メタリック顔料としては、例えば、アルミニウム粉、蒸着アルミニウム粉、酸化アルミニウム粉、ニッケル粉、銅粉、真鍮粉、クロム粉等が挙げられ、干渉色顔料としては、真珠光沢状のパールマイカ粉、真珠光沢状の着色パールマイカ粉等を挙げることができる。
【００５６】
本組成物は、有機溶剤型の高固形分塗料組成物として使用され、有機溶剤としては、各種塗料用有機溶剤、例えば、芳香族又は脂肪族炭化水素系溶剤、アルコール系溶剤、エステル系溶剤、ケトン系溶剤、エーテル系溶剤等が使用できる。本発明塗料組成物の固形分濃度は、７０重量％以上の高固形分であり、好ましくは７５〜９０重量％である。
【００５７】
本組成物は、（Ｃ）成分としてポリイソシアネート化合物を含有しており、このものは室温において（Ａ）成分及び（Ｂ）成分などと比較的容易に反応するので、この（Ｃ）成分は、（Ａ）成分及び（Ｂ）成分とをあらかじめ分離しておく、いわゆる２液型の形態で使用することが好ましい。２液型の場合には、それぞれのグループを使用直前に混合して使用（塗装）すればよい。この場合、（Ａ）、（Ｂ）及び（Ｃ）成分以外の成分は、（Ｃ）成分との反応性を考慮して、（Ａ）、（Ｂ）成分側、又は（Ｃ）成分側のいずれかに配合せしめるか、又は第3成分とすることも可能である。
【００５８】
本組成物は、塗装時の固形分濃度が７０重量％以上であっても塗装可能な低粘度であるため、エアレススプレー、エアスプレー、回転霧化式塗装法などによって容易に塗装することができる。これらの塗装は静電を印加して行ってもよい。本組成物は、これらの塗装方法による微粒化に優れており、平滑性、鮮映性、肉持感に優れた塗膜を形成することができる。
【００５９】
また、本組成物は、例えば３０〜８０℃、好ましくは４０〜６０℃に加温してから塗装することも可能である。加温方法として、（Ａ）、（Ｂ）成分を含有する組成物（ｉ）と（Ｃ）成分を含有する組成物（ｉｉ）をそれぞれ加温してから混合する、組成物（ｉ）のみを加温してから組成物（ｉｉ）を混合する、組成物（ｉｉ）のみを加温してから組成物（ｉ）を混合する、組成物（ｉ）と組成物（ｉｉ）とを混合してから加温する、の４通りがあげられる。この加温により、本組成物のポットライフが更に短くなることがあるので、加温してから２液混合装置（例えば、ＧＲＡＣＯ社製、Precision  Mix ）を用いて均一に混合することにより、ポットライフの問題を回避するとは可能である。例えば、この装置のＡ液タンクに組成物（ｉ）を、Ｂ液タンクに組成物（ｉｉ）をそれぞれ仕込み、Ａ液タンクを５５℃に加温する。その際、Ｂ液タンクは室温のままである。そして、２液混合装置を使用して、組成物（ｉ）と組成物（ｉｉ）とを混合すると４０℃の液温度とすることができる。この場合、組成物（ｉ）と組成物（ｉｉ）の加温を逆に行なってもよい。このように加温すると塗装時における本組成物の粘度を低くすることができ、その結果、高固形分塗料としての本組成物の塗装性がさらに向上させることができる。
【００６０】
本組成物は、クリヤ塗料として、また、着色顔料、メタリック顔料、干渉色顔料などの各種顔料を配合してソリッドカラー塗料、メタリック塗料、干渉色塗料として使用することができる。特に、本組成物は、耐酸性、耐擦り傷性、仕上り外観（例えば、ツヤ、肉持感、鮮映性）などに優れた硬化塗膜を形成することができるので、少なくとも１種の着色塗料及び少なくとも１種のクリヤ塗料を順次塗装して複層塗膜を形成する方法における最上層のクリヤ塗料として、本組成物を使用するのに適している。
【００６１】
次に、本方法、すなわち、1層以上の着色塗膜及び1層以上の透明塗膜からなる複層塗膜であって、その最上層の透明塗膜が本組成物により形成されていることを特徴とする複層塗膜形成方法について説明する。
【００６２】
本方法により、複層塗膜を形成するにあたり、最上層のクリヤ塗料として本組成物を使用する方法として、例えば以下に述べる方法があげられる。
【００６３】
方法ａ：着色塗料及びクリヤ塗料を順次塗装する２コート方式において、クリヤ塗料として本組成物を使用する塗装方法。
【００６４】
方法ｂ：着色塗料、第１クリヤ塗料及び第２クリヤ塗料を順次塗装する３コート方式において、第２クリヤ塗料として本組成物を使用する塗装方法。
【００６５】
方法ｃ：第１着色塗料、第２着色塗料及びクリヤ塗料を順次塗装する３コート方式において、クリヤ塗料として本組成物を使用する塗装方法。
【００６６】
これらの方法ａ、ｂ及びｃについて、さらに詳細に説明する。
【００６７】
上記方法ａにおいて、着色塗料としては、ソリッドカラー塗料、メタリック塗料及び干渉色塗料が包含される。
【００６８】
上記着色塗料において、樹脂成分は、例えば架橋性官能基（例えば、水酸基、エポキシ基、カルボキシル基、アルコキシシリル基など）を有するアクリル樹脂、ビニル樹脂、ポリエステル樹脂、アルキド樹脂、ウレタン樹脂などの少なくとも１種の基体樹脂と、基体樹脂を架橋硬化させるためのアルキルエーテル化したメラミン樹脂、尿素樹脂、グアナミン樹脂、ブロックされていてもよいポリイソシアネート化合物、エポキシ化合物、カルボキシル基含有化合物などの少なくとも１種の架橋剤成分とからなり、該両成分の合計重量を基準にして、基体樹脂は５０〜９０％、架橋剤成分は５０〜１０％の比率で併用することが好ましい。着色塗料には、前記本発明塗料組成物に配合できる公知の顔料として挙げた、着色顔料、メタリック顔料、干渉色顔料などの顔料が配合される。これらの顔料は、単独で又は２種以上併用して使用することができる。また、着色塗料は、有機溶剤系であっても水系のいずれであってもよい。
【００６９】
方法ａは、自動車用などの金属製もしくはプラスチック製の被塗物に直接、又はカチオン電着塗料などの下塗塗料及び必要に応じて中塗り塗料を塗装し、硬化させた後、上記着色塗料を、エアレススプレー、エアスプレー、回転霧化塗装（これらは静電印加していてもよい）などの方法によって膜厚が硬化膜厚で約１０〜５０μｍとなるように塗装し、約１００〜１８０℃、好ましくは約１２０〜１６０℃で約１０〜４０分間加熱して硬化させてから、又は硬化させずに室温で数分間放置もしくはプレヒートしてから、本組成物からなるクリヤ塗料を同様の塗装方法によって膜厚が硬化膜厚で約１０〜７０μｍになるように塗装し、約１００〜１８０℃、好ましくは約１２０〜１６０℃で約１０〜４０分間加熱して架橋硬化させることからなる、２コート１ベーク方式（２Ｃ１Ｂ）又は２コート２ベーク方式（２Ｃ２Ｂ）により行うことができる。
【００７０】
方法ｂにおいて、着色塗料としては、方法ａの項で説明した着色塗料と同様のものを使用することができる。また、第１クリヤ塗料は、透明塗膜形成用塗料であり、着色塗料から顔料の殆どもしくはすべてを除去してなる塗料（本料組成物であってもよい）を使用することができる。そして、第２クリヤ塗料として、本組成物からなるクリヤ塗料を使用する。方法ｂは、方法ａと同様の工程にて、着色塗料を塗装し硬化させてから、又は硬化させずに室温で数分間放置もしくはプレヒートしてから、着色塗膜上に第１クリヤ塗料を同様に塗装方法により膜厚が硬化膜厚で約１０〜５０μｍになるように塗装し、約１００〜１８０℃、好ましくは約１２０〜１６０℃で約１０〜４０分間加熱して硬化させてから、又は硬化させずに室温で数分間放置もしくはプレヒートしてから、本組成物からなる第２クリヤ塗料を同様の塗装方法によって膜厚が硬化膜厚で約１０〜５０μｍになるように塗装し、約１００〜１８０℃、好ましくは約１２０〜１６０℃で約１０〜４０分間加熱して硬化させることからなる、３コート１ベーク方式（３Ｃ１Ｂ）、３コート２ベーク方式（３Ｃ２Ｂ）又は３コート３ベーク方式（３Ｃ３Ｂ）により行うことができる。
【００７１】
方法ｃにおいて、第１着色塗料としては、方法ａの項で説明した着色塗料と同様のものを使用することができる。第２着色塗料としては、第１着色塗料の塗面に塗装するものであり、該第２着色塗料塗膜を通して第１着色塗料塗面の色調（ソリッドカラー、メタリック色、干渉色）が視認できる程度の小さい隠蔽性を有している着色透明塗料が使用される。したがって、該第２着色塗料膜の隠蔽性は、第１着色塗料膜の隠蔽性より通常小さい。該第２着色塗料膜の上にクリヤ塗料が塗装されるが、このクリヤ塗料は、透明塗膜形成用塗料であり、本組成物が使用される。方法ｃは、方法ａと同様の工程にて、着色塗料として第１着色塗料を塗装し硬化させてから、又は硬化させずに室温で数分間放置もしくはプレヒートしてから、第１着色塗膜上に第２着色塗料を膜厚が硬化膜厚で約１０〜５０μｍになるように塗装し、約１００〜１８０℃、好ましくは約１２０〜１６０℃で約１０〜４０分間加熱して硬化させてから、又は硬化させずに室温で数分間放置もしくはプレヒートしてから、本組成物からなるクリヤ塗料を同様の塗装方法によって膜厚が硬化膜厚で約１０〜５０μｍになるように塗装し、約１００〜１８０℃、好ましくは約１２０〜１６０℃で約１０〜４０分間加熱して硬化させることからなる、３コート１ベーク方式（３Ｃ１Ｂ）、３コート２ベーク方式（３Ｃ２Ｂ）又は３コート３ベーク方式（３Ｃ３Ｂ）により行うことができる。
【００７２】
【発明の効果】
本発明は、環境保全及び省資源の観点から、有機溶剤の使用量を削減して固形分濃度を高くしたいわゆる高固形分塗料組成物に関し、上記の（Ａ）重量平均分子量が１０００以下、かつ水酸基価が２００〜８００のカルボキシル基含有化合物とエポキシ基含有化合物との反応生成物、（Ｂ）重量平均分子量が１０００〜６０００、かつ水酸基価が５０〜６００の水酸基含有樹脂、（Ｃ）ポリイソシアネート化合物％及び（Ｄ）メラミン樹脂を含有することを特徴としており、特に、塗面にワキ（発泡）などの発生がなく、酸性雨による塗膜のエッチングやシミ状汚れなどの発生を防止することができ、しかも洗車機などによるスリキズ発生も殆ど認められない、自動車用の最上層上塗り塗膜形成用塗料として特に有効であるという効果を有している。
【００７３】
【実施例】
以下に、本発明に関する実施例及び比較例について説明をする。部及び％はいずれも重量に基いており、また塗膜の厚さは硬化塗膜についてである。
【００７４】
１．試料の調製
１）（Ａ）成分
（Ａ−１）：攪拌器、冷却器、温度制御器、窒素導入管及び滴下ロートを備えた反応装置に、ジメチロールブタン酸２９６部を仕込み、反応容器内の窒素置換を行ない、１２０℃に加熱した。そこへ、「カージュラＥ１０」４９０部を2時間かけて滴下し、１２０℃を保持して、酸価が９以下になった時点で反応を終了させた。得られた（Ａ−１）成分は、固形分含有率約９８％、ガードナー粘度（２０℃）Ｚ６Ｚ７、水酸基価４２８ｍｇＫＯＨ／ｇ、数平均分子量６００、重量平均分子量６１０であった。
【００７５】
（Ａ−２）：攪拌器、冷却器、温度制御器、窒素導入管及び滴下ロートを備えた反応装置に、ジメチロールプロピオン酸２６８部を仕込み、反応容器内の窒素置換を行ない、１５０℃に加熱した。そこへ、「カージュラＥ１０」４９０部を１時間かけて滴下してから、温度を１２０℃に下げ、同温度で酸価が９以下になった時点で反応を終了させた。得られた（Ａ−２）成分は、固形分含有率約９７％、ガードナー粘度（２０℃）Ｚ６、水酸基価４４４ｍｇＫＯＨ／ｇ、数平均分子量５９０、重量平均分子量６００であった。
【００７６】
（Ａ−３）：攪拌器、冷却器、温度制御器、窒素導入管及び滴下ロートを備えた反応装置に、アジピン酸２９２部を仕込み、反応容器内の窒素置換を行ない、１５０℃に加熱した。そこへ、「カージュラＥ１０」４９０部を2時間かけて滴下し、１２０℃を保持して、酸価が９以下になった時点で反応を終了させた。得られた（Ａ−３）成分は、固形分含有率約９８％、ガードナー粘度（２０℃）Ｚ６、水酸基価１７６ｍｇＫＯＨ／ｇ、数平均分子量８００、重量平均分子量９１０であった。
【００７７】
２）（Ｂ）成分
（Ｂ−１）：攪拌器、冷却器、温度制御装置、窒素導入管及び滴下ロートを備えた反応装置に、エチル−３−エトキシプロピオネ−ト６１６部を仕込み、反応容器内の窒素置換を行ない、加熱して１５０℃に保持した。この中に、スチレン２２０部、イソブチルメタクリレート８８０部、ブチルアクリレート２４２部、２−エチルヘキシルアクリレート３３０部、２−ヒドロキシエチルメタクリレート４１８部、２−ヒドロキシエチルアクリレート８８部、アクリル酸２２部及びアゾビスイソブチロニトリル２２０部からなる混合物を５時間かけて滴下した。滴下終了後、１５０℃で３０分間熟成し、固形分含有率６９％、ガードナー粘度（２０℃）ＰＱのアクリル樹脂溶液（Ｂ−１）を得た。得られたアクリル樹脂（固形分）の水酸基価１００ｍｇＫＯＨ／ｇ、酸価７．２ｍｇＫＯＨ／ｇ、数平均分子量２０５０、重量平均分子量３０７０であった。
【００７８】
（Ｂ−２）：攪拌器、冷却器、温度制御装置、窒素導入管及び滴下ロートを備えた反応装置に、エチル−３−エトキシプロピオネ−ト６１６部を仕込み、反応容器内の窒素置換を行ない、加熱して１５０℃に保持した。この中に、スチレン２２０部、イソブチルメタクリレート８８０部、ブチルアクリレート３３０部、２−エチルヘキシルアクリレート３３０部、２−ヒドロキシエチルメタクリレート４１８部、アクリル酸２２部及びアゾビスイソブチロニトリル１５４部からなる混合物を５時間かけて滴下した。滴下終了後、１５０℃で３０分間熟成し、固形分含有率６９％、ガードナー粘度（２０℃）Ｔのアクリル樹脂溶液（Ｂ−２）を得た。得られたアクリル樹脂（固形分）の水酸基価８２ｍｇＫＯＨ／ｇ、酸価７．３ｍｇＫＯＨ／ｇ、数平均分子量３２２０、重量平均分子量５１６０であった。
【００７９】
（Ｂ−３）：攪拌器、冷却器、温度制御装置、窒素導入管及び滴下ロートを備えた反応装置に、エチル−３−エトキシプロピオネ−ト６１６部を仕込み、反応容器内の窒素置換を行ない、加熱して１３５℃に保持した。この中に、スチレン２２０部、イソブチルメタクリレート８８０部、ブチルアクリレート３３０部、２−エチルヘキシルアクリレート３３０部、２−ヒドロキシエチルメタクリレート４１８部、アクリル酸２２部及びアゾビスイソブチロニトリル８８部からなる混合物を４時間かけて滴下した。滴下終了後、１３５℃で１時間熟成し、固形分含有率７０％、ガードナー粘度（２０℃）Ｚのアクリル樹脂溶液（Ｂ−３）を得た。得られたアクリル樹脂（固形分）の水酸基価８２ｍｇＫＯＨ／ｇ、酸価７．６ｍｇＫＯＨ／ｇ、数平均分子量５２７０、重量平均分子量１０８００であった。（比較用）
３）（Ｆ）成分
（Ｆ−１）：１２−ヒドロキシステアリン酸をトルエン還流下でメタンスルホン酸を触媒として脱水縮合してなる樹脂酸価３０で、数平均分子量約１８００の自己縮合ポリエステル樹脂の末端カルボキシル基に、ジメチルアミノエタノールを触媒として、グリシジルメタクリレートを付加して重合性二重結合を導入して、マクロモノマー（ａ）を得た。このものの固形分含有率は７０％であり、1分子あたり数平均分子量に基づき約1個の重合性二重結合を有していた。
【００８０】
一方、フラスコに酢酸ブチル１７４部を入れ加熱還流し、この中に、７０％マクロモノマー（ａ）溶液２９７部、メチルメタクリレート１９５．９部、グリシジルメタクリレート１８．５部、キシレン１６３．０部、２，２−アゾビスイソブチロニトリル９．６部からなる混合物を３時間かけて均一速度で滴下し、さらに２時間熟成した。ついで、ｐ−ｔ−ブチルカテコール０．０５部、メタクリル酸３．８部、ジメチルアミノエタノール０．５部からなる混合物をフラスコ中に加えて樹脂酸価が０．５になるまで１４０℃で約5時間反応を行ない、固形分含有率５０％のマクロモノマー（ｂ）を得た。得られたマクロモノマー（ｂ）は、ポリ１２−ヒドロキシステアリン酸による第1のセグメントと、メチルメタクリレートとグリシジルメタクリレートの共重合体による第2のセグメントとを有するグラフトポリマーであって、１分子中に平均４個の重合性不飽和二重結合を有していた。
【００８１】
他方、フラスコにキシレン１５３部を入れ１２５℃に加熱してから、２−エチルヘキシルアクリレート５０部、ｎ−ブチルアクリレート２３部、２−ヒドロキシエチルアクリレート２５部、アクリル酸２部、ｔ−ブチルパーオクトエート４．５部からなる混合物を４時間かけて滴下し、その後、２時間熟成を行なった。得られたアクリル樹脂ワニスは固形分含有率６５％、数平均分子量７０００であった。このアクリル樹脂ワニス１００部に、グリシジルメタクリレート２部、４−ｔ−ブチルピロカテコール０．０１部、テトラブチルアンモニウムブロミド０．１５部を加えて１１５℃で７時間攪拌し、共重合二重結合を分子中に導入してマクロモノマー（ｃ）を得た。マクロモノマー（ｃ）における導入二重結合の数は１分子あたり数平均分子量に基き約１．０個で、ＳＰ値は８．７０、水酸基価は１２１ｍｇＫＯＨ／ｇであった。
【００８２】
フラスコにヘプタン１９０、５０％マクロモノマー（ｂ）溶液２０部、６５％マクロモノマー（ｃ）溶液２３部を仕込み、還流温度にて、５０％マクロモノマー（ｂ）溶液２０部、６５％マクロモノマー（ｃ）溶液２３部、メチルメタクリレート５０部、２−ヒドロキシエチルアクリレート５０部、グリシジルメタクリレート１．５部、メタクリル酸０．８部、２，２‘−アゾビスイソブチロニトリル２部からなる混合物を５時間要して滴下し、続いて２時間熟成した。ついで、ジメチルアミノエタノール０．１部を加え、さらに4時間熟成を行なって重合体微粒子の非水分散液を得た。得られた分散液は固形分含有率４０％の白色分散液で、粒子の粒径は約１６０ｎｍ（ピーク粒子径）であった。粒子径はコールタール社の「ＣＯＵＬＴＥＲ  N４型サブミクロン粒子分析装置」により測定した。また、この粒子はアセトン、酢酸エチル、キシレンなどの有機溶剤に不溶でった。
【００８３】
２．実施例及び比較例
上記の成分を使用し、表１に記載した比率で混合し、有機溶剤系高固形分型塗料（クリヤ塗料）を得た。（Ａ）〜（Ｆ）成分の配合量はいずれも固形分比である。
【００８４】
塗膜の性能試験（仕上り性、硬度、耐擦り傷性及び耐酸性）は、化成処理を行なった冷延ダル鋼板にエポキシ樹脂系カチオン電着塗料を塗装し（膜厚２５μm）、１７０℃で３０分間加熱硬化した後、中塗り塗料（「ルーガベイクＡＭ」関西ペイント社製、商品名、ポリエステル樹脂・メラミン樹脂系塗料、グレー色）を膜厚３０μｍに塗装し、１４０℃で３０分間加熱硬化し、ついで、この塗面にメタリック塗料（「ＴＷＸ−４０２」関西ペイント社製、商品名、アクリル樹脂・メラミン樹脂系塗料）を膜厚１８μｍに塗装し、室温で3分間放置した未硬化塗面に、表１に記載の実施例及び比較例の高固形分型塗料（クリヤ塗料）（粘度５０秒／フォードカップ＃４／２０℃に調整）を膜厚３５μｍに塗装し、１４０℃で３０分間加熱して両塗膜を同時に硬化してなる複層塗膜について行なった。これらの性能試験結果も表１に示した。
【００８５】
表１中の「塗装時固形分濃度」は粘度５０秒／フォードカップ＃４／２０℃に調整した塗装時直前の高固形分型塗料（クリヤ塗料）の粘度である。
【００８６】
【表１】
0004975910.tif 000002
【００８７】
（注１）：「ＴＯＮＥ０３０１Ｐｏｌｙｏｌ」  ユニオンカーバイド社製、商品名、水酸基含有オリゴマー、水酸基価５６１ｍｇＫＯＨ／ｇ、重量平均分子量７００。
【００８８】
（注２）：「デスモジュールN３３００」  住友バイエルウレタン社製、商品名、ヘキサメチレンジイソシアネートのイソシアヌレートタイプ。
【００８９】
（注３）：「LT１」  協和醗酵社製、商品名、２−イソシアナトエチル−２，６−ジイソシアナトカプロエート。重量平均分子量約２６７。
【００９０】
（注４）：「サイメル３２５」  三井サイアナミド社製、商品名、イミノ基含有メラミン樹脂。
【００９１】
（注５）：「サイメル３０３」  三井サイアナミド社製、商品名、完全アルキルエーテル型メラミン樹脂。
【００９２】
（注６）：「N5543」  米国、キングインダストリイズ社製、商品名、ドデシルベンゼンスルホン酸のアミン中和物溶液。
【００９３】
（注７）：「Ｓcat 24」  三共有機合成社製、商品名、錫触媒。
【００９４】
（注８）：「Setalux C-7176VB-60」  アクゾノーベル社製、商品名、レオロジー調整剤。ポリウレア化合物。
【００９５】
（注９）：試験塗板の複層塗膜面の外観を目視にて判定した。○は平滑性、ツヤ、鮮映性が良好で異常が認められない、△は平滑性、ツヤ、鮮映性のいずれかがやや劣る、×は平滑性、ツヤ、鮮映性のいずれかが顕著に劣ることを示す。
【００９６】
（注10）：試験塗板の複層塗膜のツーコン硬度（２０℃）を測定した。
【００９７】
（注11）：試験塗板の複層塗膜面に、磨き砂（ダルマクレンザー）を水で固練りして載せ、その上を試験機端子で押さえ０．５Ｋｇの荷重をかけて、２５往復した後、目視にて評価した。○は塗面のツヤに変化が認められない、△はツヤビケが少し認められる、×はツヤビケが著しく認められることを示す。
【００９８】
（注12）：試験板の複層塗膜面に３０％の硫酸水溶液０．４ｃｃをスポット状に滴下し、熱風乾燥機にて６０℃で１５分間加熱してから水洗し、塗面を目視評価した。○は塗面の変化が認められない、△はスポット跡が少し認められる、×はスポット跡に、シミ、白化又はフクレがが著しく認められることを示す。